ВЫСОКОПРОЧНЫЙ ПОЛИУРЕТАНОВЫЙ КЛЕЙ

1. Способ склеивания плоскостных субстратов с использованием сшивающегося при воздействии влаги однокомпонентного клея на основе полиуретана, причем
а) клей наносят на субстрат при температуре ниже 50°C,
б) в случае необходимости, субстрат с нанесенным на него клеем хранят при комнатной температуре,
в) на снабженном клеем субстрате размещают второй субстрат, который по меньшей мере кратковременно прижимают,
г) перед соединением или во время прессования клеевой слой нагревают до температуры от 50 до 250°C,
отличающийся тем, что клей не вспенивается при температуре нанесения, а вспенивается в условиях сшивания.
2. Способ по п.1, отличающийся тем, что используют свободный от растворителя, жидкий однокомпонентный клей вязкостью от 500 до 150000 мПа·с при 30°C.
3. Способ по п.1, отличающийся тем, что клей наносят при температуре от 15 до 40°C.
4. Способ по п.1, отличающийся тем, что затвердевание осуществляют при температуре от 70 до 200°C.
5. Способ по п.1, отличающийся тем, что затвердевание осуществляют под давлением и при повышенной температуре в течение минимум от 10 с до 30 мин, в частности, от 1 до 15 мин.
6. Способ по п.1, отличающийся тем, что склеивают два или больше жестких субстратов, или в качестве второго субстрата склеивают гибкую пленку из пластмассы, древесины или слоистых материалов.
7. Способ по п.1, отличающийся тем, что на поверхности одного из субстратов имеются неровности.
8. Способ по п.1, отличающийся тем, что используют клей, который при нанесении в виде слоя при комнатной температуре и при влажности воздуха до 95% не образует пузырьков или пены.
3
9. Способ по п.8, отличающийся тем, что после затвердевания плотность клея составляет от 0,3 до 1,10 г/см.
10. Способ по п.1, отличающийся тем, что нанесенный на субстрат или пленку клеевой слой хранят в течение от 0,5 до 24 ч при температуре ниже 30°C.
11. Способ по любому из пп.1-10, отличающийся тем, что затвердевание осуществляют посредством выполненного с возможностью нагревания валика.
12. Способ по любому из пп.1-10, отличающийся тем, что затвердевание осуществляют посредством выполненного с возможностью нагревания пресса.
13. Способ по любому из пп.1-10, отличающийся тем, что нанесенный клеевой слой обладает сроком переработки более 3 ч, в частности от 6 до 24 ч.
H
14. Жидкий однокомпонентный полиуретановый клей, отверждаемый путем воздействия влаги, содержащий продукт взаимодействия 20-50 вес.ч. олеохимического полиола, 0-15 вес.ч. простого или сложного полиэфирполиола с M от 300 до 15000 и 80-40 вес.ч. полиизоцианата, причем клей в виде тонкого слоя при комнатной температуре способен к хранению в течение от 1 до 24 ч, после чего его можно склеивать при воздействии тепла при температуре от 70 до 200°C.
3
15. Однокомпонентный полиуретановый клей по п.14, отличающийся тем, что после сшивания при температуре от 70 до 200°C является вспененным, после чего имеет плотность от 0,30 до 1,10 г/см.
16. Однокомпонентный полиуретановый клей по п.14, отличающийся тем, что содержит продукт взаимодействия 25-50 вес.ч. олеохимического полиола и 50-75 вес.ч. полиизоцианата, в случае необходимости, вместе с простым или сложным полиэфирполиолом.
17. Однокомпонентный полиуретановый клей по п.14, отличающийся тем, что в преполимере полиольный компонент состоит из касторового масла и, в случае необходимости, полипропиленгликоля, при этом клей включает ароматический полиизоцианат.
18. Однокомпонентный полиуретановый клей по п.17, отличающийся тем, что преполимер дополнительно содержит полиол с высокой функциональностью, при этом клей включает катализатор.
19. Однокомпонентный полиуретановый клей по любому из пп.14-18, отличающийся тем, что срок переработки нанесенного клеевого слоя в случае хранения при температуре ниже 50°С превышает 3 ч.
20. Применение сшивающегося при воздействии влаги однокомпонентного полиуретанового клея по пп.14-19 для получения клеевых слоев, способных к хранению в течение до 24 ч при комнатной температуре.